부가 적 인 구체 예 있 어서 , 본 발명 은 항균성 의 화학 적 으로 강화 된 유리 제품 의 제조 방법 에 관한 것 으로 , 상기 방법 은 제 1 표면 , 제 2 표면 및 상기 표면 들 사이 의 선택 된 두께 , 및 유리 에 알칼리 금속 이온 을 갖 는 유리 제품 을 제공 하 는 단계 ; 상기 유리 에 500 MPa 를 초과 하 는 압축 응력 를 부여 하 기 위해 상기 제공 된 유리 에서 의 알칼리 금속 이온 보다 큰 적어도 하나 의 알칼리 금속 이온 으로 이루어진 제 1 이온 - 교환 욕 ( bath ) 을 제공 하 는 단계 ; 상기 제 1 욕 ( bath ) 에서 적어도 하나 의 알칼리 금속 이온 으로 이루어진 상기 욕 ( bath ) 의 잔여 부인 , 0 . 005 　 wt % 내지 5 . 0 　 wt % 질산은 으로 필수 적 으로 이루어진 제 2 이온 - 교환 욕 ( bath ) 을 제공 하 는 단계 ; 및 250 　 MPa 를 초과 하 는 압축 응력 및 적어도 하나 의 항균성 의 화학 적 으로 강화 된 표면 을 갖 는 유리 제품 을 형성 하 기 위해 , 상기 표면 의 적어도 하나 에 상기 은 및 상기 알칼리 금속 이온 ( 들 ) 을 혼입 되 도록 상기 제 2 욕 ( bath ) 을 이온 - 교환 시키 는 단계 를 포함 하 며 ; 여기 서 상기 유리 표면 에서 은 이온 의 농도 는 0 초과 0 . 047 ㎍/㎠ 미만 의 범위 이 다 .